РЕГУЛИРУЕМАЯ ПРЕДВАРИТЕЛЬНАЯ ФЛОКУЛЯЦИЯ НАПОЛНИТЕЛЯ С ПРИМЕНЕНИЕМ ДВОЙНОЙ ПОЛИМЕРНОЙ СИСТЕМЫ

1. Способ приготовления стабильной дисперсии флокулированных частиц наполнителя, имеющей определенное распределение частиц по размеру, для использования в процессах производства бумаги, включающий:
a) обеспечение водной дисперсии частиц наполнителя;
b) добавление первого спекулирующего агента в дисперсию в количестве, достаточном для однородного перемешивания в дисперсии без значительной флокуляции частиц наполнителя;
c) добавление второго флокулирующего агента в дисперсию в количестве, достаточном для инициирования флокуляции частиц наполнителя в присутствии первого флокулирующего агента и
d) возможно, измельчение флокулированной дисперсии с получением дисперсии хлопьев наполнителя, имеющих желаемый размер частиц.
2. Способ по п.1, в котором первый флокулирующий агент выбирают из списка, состоящего из катионных полимеров, анионных полимеров, неионных полимеров, цвиттер-ионных полимеров, амфотерных полимеров, агента с ПУВ (приведенная удельная вязкость) по меньшей мере 3 дл/г, агента с ПУВ по меньшей мере 10 дл/г, агента с таким же ионным зарядом как у частиц наполнителя, карбоната кальция, каолина, сополимеров акриламида с диметиламиноэтилакрилатом, сополимеров диметиламиноэтилметакрилата, сополимера акриламида с диметиламиноэтилакрилатом, имеющего катионный заряд 10-50 мол.% и ПУВ по меньшей мере 15 дл/г, и их смесей.
3. Способ по п.1, в котором второй флокулирующий агент выбирают из группы, состоящей из микрочастиц, коагулянтов и катионных, анионных, неионных, цвиттер-ионных и амфотерных полимеров, имеющих более низкую молекулярную массу, чем первый флокулирующий агент, агента, имеющего заряд, противоположный заряду первого флокулирующего агента, и их смесей.
4. Способ по п.1, в котором первый флокулирующий агент является катионным, а второй флокулирующий агент является анионным.
5. Способ по п.1, в котором второй флокулирующий агент выбирают из группы, состоящей из частично гидролизованного акриламида, сополимера акриламида и акрилата натрия, и сополимера акриламида и акрилата натрия, имеющего анионный заряд 5-40 мол.% и ПУВ 0,3-5 дл/г.
6. Способ по п.1, в котором второй флокулирующий агент выбирают из группы, состоящей из микрочастиц, коагулянтов и катионных, анионных, неионных, цвиттер-ионных и амфотерных полимеров, имеющих более низкую молекулярную массу, чем первый флокулирующий агент, и их смесей, и где второй флокулирующий агент и первый флокулирующий агент являются противоположно заряженными, и где первый флокулирующий агент имеет ПУВ по меньшей мере 10 дл/г, и где наполнитель выбирают из карбоната кальция и каолиновой глины, и где первый флокулирующий агент является анионным, а второй флокулирующий агент является катионным.
7. Способ по п.6, в котором первый флокулирующий агент выбирают из группы, состоящей из частично гидролизованного акриламида и сополимеров акриламида и акрилата натрия.
8. Способ по п.7, в котором первый флокулирующий агент является сополимером акриламида и акрилата натрия, имеющим анионный заряд 5-75 мол.% и ПУВ по меньшей мере 15 дл/г.
9. Способ по п.7, в котором второй флокулирующий агент выбирают из группы, состоящей из сополимеров эпихлоргидрина с диметиламином (ЭПИ-ДМА), сополимеров ЭПИ-ДМА, поперечно сшитых аммиаком, и гомополимеров галогенидов диаллил-N,N-двузамещенного аммония.
10. Способ по п.9, в котором второй флокулирующий агент является гомополимером хлорида диаллилдиметиламмония, имеющего ПУВ 0,1-2 дл/г.
11. Способ по п.9, в котором наполнитель выбирают из группы, состоящей из осажденного карбоната кальция, природного карбоната кальция, каолиновой глины, компонента, имеющего такой же ионный заряд, как и первый флокулирующий агент, и их смесей.
12. Способ по п.11, в котором хлопья наполнителя имеют средний размер частиц 10-70 мкм.
13. Способ по п.1, дополнительно включающий добавление одного или более вида микрочастиц во флокулированную дисперсию после добавления второго флокулирующего агента.
14. Способ изготовления бумажной продукции из целлюлозной массы, включающий формирование водной целлюлозной бумагоделательной композиции, добавление в композицию водной дисперсии хлопьев наполнителя, приготовленной в соответствии со способом по п.1, обезвоживание композиции с образованием листа и сушку листа.
15. Бумажная продукция, приготовленная в соответствии со способом по п.14.